(57)【特許請求の範囲】
【請求項１】
ポサコナゾール及び担体材料を含む医薬組成物であって、前記担体材料がビニルピロリドン−酢酸ビニルコポリマー又はポリエチレングリコール／Ｎ−ビニルカプロラクタム／酢酸ビニルコポリマーを含み、
ヒドロキシプロピルメチルセルロースアセテートスクシネートを更に含む医薬組成物。
【請求項２】
前記ビニルピロリドン−酢酸ビニルコポリマーにおいて、ビニルピロリドン単位の酢酸ビニル単位に対する重量比が、１：９〜９：１、好ましくは４：６〜６：４の範囲内である、請求項１に記載の医薬組成物。
【請求項３】
ポサコナゾールの前記担体材料に対する重量比が、１：１〜１：５の範囲内、好ましくは１：３である、請求項１又は２に記載の医薬組成物。
【請求項４】
前記ビニルピロリドン−酢酸ビニルコポリマー又は前記ポリエチレングリコール／Ｎ−ビニルカプロラクタム／酢酸ビニルコポリマーが、前記ビニルピロリドン−酢酸ビニルコポリマー又は前記ポリエチレングリコール／Ｎ−ビニルカプロラクタム／酢酸ビニルコポリマー及び前記ヒドロキシプロピルメチルセルロースアセテートスクシネートの合計重量に対して、１０ｗｔ％〜１００ｗｔ％、好ましくは２５ｗｔ％〜１００ｗｔ％、より好ましくは２５ｗｔ％〜５０ｗｔ％、さらにより好ましくは２０ｗｔ％〜４０ｗｔ％、最も好ましくは２５ｗｔ％〜３７．５ｗｔ％の量で存在する、請求項１又は２に記載の医薬組成物。
【請求項５】
可溶化剤として、Ｄ−α−トコフェロールポリエチレングリコール１０００スクシネートをさらに含む、請求項１〜４のいずれか一項に記載の医薬組成物。
【請求項６】
Ｄ−α−トコフェロールポリエチレングリコール１０００スクシネートが、ポサコナゾール、前記担体材料及びＤ−α−トコフェロールポリエチレングリコール１０００スクシネートの合計重量に対して、１〜１２ｗｔ％の量で存在する、請求項５に記載の医薬組成物。
【請求項７】
界面活性剤、ｐＨ調節剤、賦形剤、崩壊剤、結合剤、及び滑沢剤からなる群から選択される１種又は複数の薬学的に許容される添加剤をさらに含む、請求項５又は６に記載の医薬組成物。
【請求項８】
ポサコナゾールが、前記担体材料に分子レベルで溶解又は分散されている、請求項１〜７のいずれか一項に記載の医薬組成物。
【請求項９】
哺乳動物の真菌感染症及び関連疾患を予防及び／又は処置するための医薬品の製造における、請求項１〜８のいずれか一項に記載の医薬組成物の使用。
【請求項１０】
請求項１〜８のいずれか一項に記載の医薬組成物を調製するための方法であって、
ホットメルト押出成形機を１２０℃〜１８０℃に予熱するステップ；
ポサコナゾール、担体材料、及び任意選択で１種若しくは複数の薬学的に許容される添加剤の均一に混合された化学量論的混合物を前記ホットメルト押出成形機に送り出すステップ、又はポサコナゾール、担体材料、及び任意選択で１種若しくは複数の薬学的に許容される添加剤を前記ホットメルト押出成形機に直接、化学量論的に送り出すステップ；
押出成形するステップ；並びに
押出成形物を冷却し、粉砕し、ふるいにかけ、任意選択でこれを１種又は複数の薬学的に許容される添加剤と混合して、これにより医薬組成物を得るステップ
を含む方法。
【請求項１１】
請求項１〜８のいずれか一項に記載の医薬組成物を含む、散剤、顆粒剤、丸剤、カプセル剤又は錠剤の形態の医薬製剤。
【発明の詳細な説明】
【発明の分野】
【０００１】
本発明は、医薬組成物並びにその調製方法、使用及び医薬製剤に関する。特に、本発明は、有効成分としてポサコナゾールを含む医薬組成物、医薬組成物を調製するための方法、医薬組成物を使用して哺乳動物の真菌感染症及び関連疾患を予防及び／又は処置するための方法、並びに医薬組成物を含む医薬製剤に関する。
【発明の背景】
【０００２】
ポサコナゾールは、イトラコナゾールの誘導体であり、第２世代のトリアゾール抗真菌剤に属する。ポサコナゾールは、４−［４−［４−［４−［［（３Ｒ，５Ｒ）−５−（２，４−ジフルオロフェニル）−５−（１，２，４−トリアゾール−１−イルメチル）オキソラン−３−イル］メトキシ］フェニル］ピペラジン−１−イル］フェニル］−２−［（２Ｓ，３Ｓ）−２−ヒドロキシペンタン−３−イル］−１，２，４−トリアゾール−３−オンという化学名を有し、
【化１】
0006286702.tif 000002
の構造式を有する。
【０００３】
その開示の全体が参照により本出願の明細書に組み込まれる、米国特許第５，７０３，０７９号及び米国特許第５，６６１，１５１号は、ポサコナゾール及びその合成方法をそれぞれ開示している。
【０００４】
ポサコナゾールは、第１世代のトリアゾール抗真菌剤の課題、すなわち狭い抗菌スペクトル、低いバイオアベイラビリティー、薬物耐性などを克服し、広い抗菌スペクトルという特徴を有する。ポサコナゾールは、フルコナゾール及びイトラコナゾールと比較して、より効果的に侵襲性アスペルギルス症を予防することができ、侵襲性真菌感染症に関連する死亡率を低減させることができる。
【０００５】
結晶形態のポサコナゾールを含有する懸濁剤（４０ｍｇ／ｍｌ）、ノキサフィル（Ｎｏｘａｆｉｌ）（登録商標）は、他のアゾール系抗真菌剤を用いる処置に耐性を有する感染症を含む、中咽頭カンジダ症などの侵襲性真菌感染症の処置、及び重度の免疫不全によりこのような感染症に非常に高い感受性を有する患者、例えば移植片対宿主病（ＧＶＨＤ）に罹患している造血幹細胞移植（ＨＳＣＴ）受容体、又は血液悪性腫瘍に罹患しており化学療法に起因する永久的な白血球減少を有する患者の真菌感染症の予防処置に対して認可されている。
【０００６】
しかし、経口固形剤の調製に適したポサコナゾールを含む医薬組成物の提供は、遊離塩基形態のポサコナゾールが弱塩基性であり、溶解度が低いことによりこれまで阻まれてきた。ポサコナゾールは、３．６（ピペラジン）及び４．６（トリアゾール）のｐＫａ値を有し、低いｐＨにおいて僅かに可溶性である。例えば、胃の環境（ｐＨ＝約１．２）において、遊離塩基形態のポサコナゾールは、約０．８ｍｇ／ｍｌの溶解度を有する。しかし、ｐＨが４より高い場合、ポサコナゾールは、不溶性も同然である（溶解度は約１μｇ／ｍｌ未満）。したがって、胃液に溶解したポサコナゾールが、胃内容排出の際に腸管の環境（典型的には、ｐＨが約６．４又は約６．４を超える）に達すると、溶解したポサコナゾールは結晶化し、したがってポサコナゾールの吸収は低減され、そのバイオアベイラビリティーに影響を与える。
【０００７】
米国特許出願公開第２０１１１２３６２７号は、ポサコナゾールが胃を通過する場合、原則として不溶性であるが、小腸に入る際には容易に放出されうるように、腸溶性担体材料である、ポリマー、ヒドロキシプロピルメチルセルロースアセテートスクシネート（ＨＰＭＣＡＳ）を含むポサコナゾール医薬組成物を開示している。この医薬組成物は、市販のポサコナゾール経口懸濁剤と比較して、最高血漿中薬物濃度及びインビボでのポサコナゾールのバイオアベイラビリティーを改善する。しかし、この医薬組成物は、胃におけるポサコナゾールの放出を制限し、インビボでの血漿中薬物濃度のピーク時間（Ｔｍａｘ）を遅延させる。加えて、担体材料としてＨＰＭＣＡＳを使用するホットメルト押出成形により調製したポサコナゾール医薬組成物は硬度が高く、粉砕を困難にする。また、医薬組成物は、圧縮性に乏しく、打錠などの次の加工が困難となる。
【発明の概要】
【０００８】
本発明の目的は、先行技術における上述の欠点を克服するポサコナゾール医薬組成物を提供することである。
【０００９】
本発明の第一の態様において、ポサコナゾール及び担体材料を含む医薬組成物であって、担体材料がビニルピロリドン−酢酸ビニルコポリマー又はエチレングリコール単位を含有するポリマーを含む医薬組成物を提供する。医薬組成物は、哺乳動物の真菌感染症及び関連疾患の予防及び／又は処置に使用されうる。
【００１０】
本発明の第二の態様において、哺乳動物の真菌感染症及び関連疾患の予防及び／又は処置のための医薬品の製造における、本発明の第一の態様に記載の医薬組成物の使用を提供する。
【００１１】
本発明の第三の態様において、哺乳動物の真菌感染症及び関連疾患を予防及び／又は処置するための方法であって、本発明の第一の態様に記載の医薬組成物の有効量を哺乳動物に投与するステップを含む方法を提供する。
【００１２】
本発明の第四の態様において、本発明の第一の態様に記載の医薬組成物を調製するための方法であって、
ホットメルト押出成形機を１２０℃〜１８０℃に予熱するステップ；
ポサコナゾール、担体材料、及び任意選択で１種若しくは複数の薬学的に許容される添加剤の均一に混合された化学量論的混合物をホットメルト押出成形機に送り出すステップ、又はポサコナゾール、担体材料、及び任意選択で１種若しくは複数の薬学的に許容される添加剤をホットメルト押出成形機に直接、化学量論的に送り出すステップ；
押出成形するステップ；並びに
押出成形物を冷却し、粉砕し、ふるいにかけ、任意選択でこれを１種又は複数の薬学的に許容される添加剤と混合して、これにより医薬組成物を得るステップ
を含む方法を提供する。
【００１３】
本発明の第五の態様において、本発明の第一の態様に記載の医薬組成物を含む、散剤、顆粒剤、丸剤、カプセル剤又は錠剤の形態の医薬製剤を提供する。
【００１４】
本発明の目的及び特徴は、以下の図面を参照してより明らかとなる。
【図面の簡単な説明】
【００１５】
【図１】ポサコナゾール−コリドン（Ｋｏｌｌｉｄｏｎ）（登録商標）ＶＡ６４及び／又はＨＰＭＣＡＳ担体（複数可）を用いて調製した医薬組成物のＴｇ値に対するＶＡ６４含有量の効果を示す図であり、０％、２５％、３７．５％、５０％及び１００％のＶＡ６４／（ＶＡ６４＋ＨＰＭＣＡＳ）％に対応するＴｇ値は、それぞれ組成物２−１、組成物２−２、組成物２−３、組成物２−４、及び組成物１−３又は対応するブランク組成物のＴｇ値である。
【図２】ポサコナゾール−コリドン（登録商標）ＶＡ６４及び／又はＨＰＭＣＡＳ担体（複数可）を用いて調製した医薬組成物のＸ−ＲＤスペクトルを示す図であり、Ｘ−ＲＤスペクトルは、下から上に、それぞれＡＰＩ、組成物１−３、組成物２−３、及び組成物２−４のＸ−ＲＤスペクトルである。
【図３】３０分の時点で、ｐＨを１．２から６．８に変換して、シミュレートされたインビボ絶食条件下で、ポサコナゾール−コリドン（登録商標）ＶＡ６４／ＨＰＭＣＡＳ混合担体を用いて調製した医薬組成物（組成物２−３）の及びＡＰＩの溶出プロファイルを示す図である。
【図４】ポサコナゾール−コリドン（登録商標）ＶＡ６４及び／又はＨＰＭＣＡＳ担体（複数可）を用いて調製した医薬組成物（ポサコナゾールの担体材料に対する重量比は１：３である）中のＶＡ６４含有量の、ｐＨ１．２及びｐＨ６．８の溶出媒体中のポサコナゾールの溶出に対する効果を示す図であり、０％、２５％、３７．５％、５０％及び１００％のＶＡ６４／（ＶＡ６４＋ＨＰＭＣＡＳ）％に対応する溶出値は、それぞれ組成物２−１、組成物２−２、組成物２−３、組成物２−４及び組成物１−３の溶出値である。
【図５】ポサコナゾール−コリドン（登録商標）ＶＡ６４及び／又はＨＰＭＣＡＳ担体（複数可）を用いて調製した医薬組成物（組成物２−１及び組成物２−２）を絶食したヒト対象に投与した後に得られた平均血漿中薬物濃度−時間曲線を示す図であり、組成物２−１及び組成物２−２のＶＡ６４／（ＶＡ６４＋ＨＰＭＣＡＳ）％は、それぞれ０％及び２５％である。
【発明の詳細な説明】
【００１６】
他に定義されていなければ、本明細書で使用する全ての技術用語及び科学用語は、当業者が一般に知っているものと同じ意味を有する。矛盾する場合には、本明細書で与えられる定義が優先される。
【００１７】
ある特定の値、濃度など、又はパラメーターが、範囲、好ましい範囲、又は好ましい上限及び好ましい下限の形態で表されている場合、範囲が具体的に開示されているか否かにかかわらず、任意の上限又は好ましい値と、任意の下限又は好ましい値とを組み合わせて得られる任意の範囲が開示されているに等しいと認識されるべきである。他に示されていなければ、本明細書に記載されている数値範囲は、終点、並びに範囲内の全ての整数及び分数を包含することを意図する。
【００１８】
数値変数と一緒に使用される場合、用語「約」及び「およそ」は、変数の値、及び実験誤差（例えば、平均に対する９５％信頼区間）内の又は指定値±１０％内の又はより広い範囲内の変数の全ての値を一般に意味する。
【００１９】
用語「化学量論の」は、物質がある特定の重量比で使用されることを意味する。例えば、本発明において、ＡＰＩ（ポサコナゾール）、担体材料及び任意選択の薬学的に許容される添加剤（複数可）はある特定の重量比で使用される。
【００２０】
用語「薬学的に許容される」物質は、通常の医学的判断に従って、いかなる不適当な毒性、刺激、アレルギー反応などもなく、患者の組織と接触するのに適するものが、利益と不利益の間の合理的なバランスを有し、その目的とする使用に有効に適用されるうることを意味する。
【００２１】
用語「医薬組成物」は、１種又は複数の有効成分、担体及び任意選択で１種又は複数の薬学的に許容される添加剤から構成される物質を意味する。本発明において、医薬組成物は「組成物」と単に称する場合もある。例えば、医薬組成物１−１は、組成物１−１と単に称することができる。
【００２２】
用語「ブランク組成物」は、医薬組成物と関連し、有効成分（すなわち、ポサコナゾール）を含まず、担体材料及び任意選択で１種又は複数の薬学的に許容される添加剤のみを含むことを意味する。
【００２３】
用語「医薬製品」、「医薬剤形」、「剤形」、「医薬製剤」などは、処置を必要とする患者に投与される医薬組成物を指し、典型的には、散剤、顆粒剤、丸剤、カプセル剤、錠剤、液剤、懸濁剤、又はパッチ剤などの形態である。
【００２４】
用語「担体材料に分子レベルで溶解又は分散された」は、薬物が担体材料に分散されて単相医薬組成物を形成することを意味する。本発明において、この用語は、ポサコナゾールが担体材料に分散されて単相医薬組成物（固溶体、懸濁剤、又は固体懸濁剤とも称する）を形成することを意味する。得られたポサコナゾール医薬組成物のＴｇ値は、担体材料及びＡＰＩポサコナゾールのＴｇ値と異なる。用語「〜に溶解した」、「分子レベルで分散した」、「分散体」、「固溶体」及び「固体分散体」は、調製の様々な段階で、様々な温度において本発明の医薬組成物を記載するために本明細書で適宜使用される。
【００２５】
用語「バイオアベイラビリティー」は、薬物又は別の物質が、投与後に標的組織で利用される程度を示す。
【００２６】
用語「血漿中薬物濃度のピーク時間（Ｔｍａｘ）」は、薬物投与後にピーク血漿中薬物濃度（Ｃｍａｘ）に達する時間を意味する。
【００２７】
用語「ピーク血漿中薬物濃度（Ｃｍａｘ）」は、薬物投与後に達する最高血漿中薬物濃度を意味する。
【００２８】
用語「ＡＵＣ０〜∞」は、薬物投与後の０時点から無限の血漿中薬物濃度−時間曲線下面積を意味し、用語「ＡＵＣ０〜ｔ」は、薬物投与後の０時点からｔの血漿中薬物濃度−時間曲線下面積を意味する。
【００２９】
別段の指定がないかぎり、本発明における全てのパーセンテージ、部分及び比は重量基準である。
【００３０】
本発明はポサコナゾール医薬組成物を提供する。本発明の医薬組成物は、ヒトの体におけるポサコナゾールの吸収挙動を改善し、先行技術と比較して、薬物の吸収及びバイオアベイラビリティーを増加させる。さらに、本発明の医薬組成物は、操作が簡単且つ容易であるホットメルト押出成形プロセスで調製され、先行技術と比較して、技術を改良し、エネルギー消費を低下させ、生産性を増加させる。
【００３１】
具体的には、本発明者らは、ポサコナゾールが担体材料に分子レベルで溶解又は分散された医薬組成物は、担体材料としてある特定比率のビニルピロリドン−酢酸ビニルコポリマーとポサコナゾールを本発明のホットメルト押出成形プロセスで加工することによって調製されうることを見出した。ポサコナゾールがビニルピロリドン−酢酸ビニルコポリマーに分散された医薬組成物が、胃腸管におけるポサコナゾールの溶解度を増加させ、胃で溶解されたポサコナゾールが胃内容排出により腸管に入る際のｐＨ変化に起因する溶解度の著しい低下による析出又は結晶化の問題を改善し、それによってポサコナゾールのインビボでの吸収及びそのバイオアベイラビリティーを増加させることができることを本発明者らが見出したのは驚くべきことである。別の態様において、医薬組成物は、Ｔｍａｘを延長することなく、Ｃｍａｘ及びＡＵＣを増大させて、インビボでのポサコナゾールの吸収挙動を変更することもできる。一方、医薬組成物は、良好な粉砕性及び圧縮性など生産プロセスの点で、より良好な特性も有する。
【００３２】
さらに、ある特定比率のビニルピロリドン−酢酸ビニルコポリマーとＨＰＭＣＡＳなどの腸溶性ポリマーを混合担体材料として組み合わせて使用することにより、胃腸管におけるポサコナゾールの溶解度がさらに増加するだけではなく、胃で溶解されたポサコナゾールが胃内容排出により腸管に入る際のｐＨ変化に起因する溶解度の著しい低下による析出又は結晶化の問題も改善され、それによってポサコナゾールの吸収及びそのバイオアベイラビリティーがさらに増加することを本発明者らが見出したのはまた驚くべきことである。
【００３３】
また、Ｄ−α−トコフェロールポリエチレングリコール１０００スクシネート（ＴＰＧＳ）を医薬組成物に添加することにより、胃腸管におけるポサコナゾールの溶解度がさらに増加するだけではなく、胃で溶解されたポサコナゾールが胃内容排出により腸管に入る際のｐＨ変化に起因する溶解度の著しい低下による析出又は結晶化の問題も改善され、それによってポサコナゾールの吸収及びそのバイオアベイラビリティーがさらに増加することを本発明者らが見出したのは驚くべきことである。さらに、本発明のホットメルト押出成形プロセスを使用して医薬組成物を調製すると、ＴＰＧＳの添加により医薬組成物のガラス転移温度（Ｔｇ）が低下し、押出成形機のトルクを著しく低下させ、エネルギー消費を低減させ、生産性を増加させる。
【００３４】
特に、本発明は、ポサコナゾール及び担体材料を含む医薬組成物であって、担体材料がビニルピロリドン−酢酸ビニルコポリマー又はエチレングリコール単位を含有するポリマーを含む医薬組成物を提供する。
【００３５】
本発明の一実施形態において、ポサコナゾールは、担体材料に分子レベルで溶解又は分散されている。
【００３６】
ビニルピロリドン−酢酸ビニルコポリマーは、例えばＮ−ビニルピロリドンと酢酸ビニルを２−プロパノール中でフリーラジカル重合させることによって調製されうる。ビニルピロリドン−酢酸ビニルコポリマーは、米国特許第５，４２６，１６３号に開示されているビニルピロリドンと酢酸ビニルの重量比が１５：８５〜４０：６０のコポリマーである場合もある。
【００３７】
本発明の担体材料として有用なビニルピロリドン−酢酸ビニルコポリマーにおいて、ビニルピロリドン単位の酢酸ビニル単位に対する重量比は、約１：９〜約９：１、好ましくは約４：６〜約６：４の範囲内である。コポリマーのＫ値は、約２５〜約７０の範囲内である。Ｋ値はまた、フィケンシャーのＫ値（Ｆｉｋｅｎｔｓｃｈｅｒ  Ｋ  ｖａｌｕｅ）とも称され、ビニルピロリドン単位を含むポリマー又は当技術分野で通常知られているこのようなポリマーの混合物の分子量の尺度であり、Ｈ．Ｆｉｋｅｎｔｓｃｈｅｒ、Ｃｅｌｌｕｌｏｓｅ−Ｃｈｅｍｉｅ、１９３２、１３：５８〜６４／７１〜７４に記載された方法により１ｗｔ％の水溶液を使用して決定されうる。一実施形態において、本発明において使用されるビニルピロリドン−酢酸ビニルコポリマーは、これらに限定されないが、例えばＢＡＳＦから市販されているコリドン（登録商標）ＶＡ６４、及び／又はＩｎｔｅｒｎａｔｉｏｎａｌ  Ｓｐｅｃｉａｌｔｙ  Ｐｒｏｄｕｃｔｓから市販されているプラスドン（Ｐｌａｓｄｏｎｅ）（登録商標）Ｓ６３０（両者ともビニルピロリドンと酢酸ビニルの重量比が６：４のコポリマーである）であってもよい。本発明の好ましい実施形態において、担体材料は、コリドン（登録商標）ＶＡ６４である（以降、単にＶＡ６４と称する）。
【００３８】
本発明における担体材料として有用なエチレングリコール単位を含有するポリマーは、例えばポリエチレングリコール／Ｎ−ビニルカプロラクタム／酢酸ビニルコポリマーであってもよく、例えばＢＡＳＦから市販されているソルプラス（Ｓｏｌｕｐｌｕｓ）（登録商標）であってもよい。本発明の好ましい実施形態において、担体材料はソルプラス（登録商標）である。
【００３９】
本発明の別の実施形態において、担体材料は、セルロースアセテートフタレート、セルロースアセテートトリメリテート、セルロースアセテートスクシネート、メチルセルロースフタレート、エチルヒドロキシメチルセルロースフタレート、ヒドロキシプロピルメチルセルロースフタレート、ヒドロキシプロピルメチルセルロースアセテートスクシネート（ＨＰＭＣＡＳ）、ヒドロキシプロピルメチルセルロースアセテートマレエート、ヒドロキシプロピルメチルセルローストリメリテート、カルボキシメチルエチルセルロース、ポリビニルブチレートフタレート、ポリビニルアセテートフタレート、メタクリル酸／エチルアクリレートコポリマー（メタクリル酸のエチルアクリレートに対する好ましい重量比は、１：９９〜９９：１の範囲内である）及びメタクリル酸／メチルメタクリレートコポリマー（メタクリル酸のメチルメタクリレートに対する好ましい重量比は、１：９９〜９９：１の範囲内である）からなる群から選択される、好ましくはヒドロキシプロピルメチルセルロースフタレート、ＨＰＭＣＡＳ、ヒドロキシプロピルメチルセルロースアセテートマレエート及びヒドロキシプロピルメチルセルローストリメリテートからなる群から選択される１種又は複数の腸溶性ポリマーをさらに含み、より好ましくはＨＰＭＣＡＳである。
【００４０】
ＨＰＭＣＡＳは、セルロース誘導体であり、（１）２種のエーテル置換基：メチル及び２−ヒドロキシプロピル、並びに２種のエステル置換基：アセチル及びサクシニルを有する。科学文献では、Ｏ−（２−ヒドロキシプロピル）−Ｏ−メチルーセルロースアセテートスクシネートと称される。一部の実施形態において、ＨＰＭＣＡＳは、（ｉ）ＨＰＭＣＡＳの重量に対して、５〜９ｗｔ％の平均アセチル含有量及び１４〜１８ｗｔ％の平均サクシニル含有量を有するＨＰＭＣＡＳ；（ｉｉ）ＨＰＭＣＡＳの重量に対して、７〜１１ｗｔ％の平均アセチル含有量及び１０〜１４ｗｔ％の平均サクシニル含有量を有するＨＰＭＣＡＳ；並びに（ｉｉｉ）ＨＰＭＣＡＳの重量に対して、１０〜１４ｗｔ％の平均アセチル含有量及び４〜８ｗｔ％の平均サクシニル含有量を有するＨＰＭＣＡＳの少なくとも１つ又は複数であることが好ましく、（ｉｉ）であることが好ましい。ＨＰＭＣＡＳは、これらに限定されないが、例えばＳｈｉｎ−Ｅｔｓｕから市販されているアクオート（ＡＱＯＡＴ）（登録商標）ＡＳ−Ｌ、アクオート（登録商標）ＡＳ−Ｍ及びアクオート（登録商標）ＡＳ−Ｈ、並びにＡｓｈｌａｎｄから市販されているアクアソルブ（ＡｑｕａＳｏｌｖｅ）（商標）Ｌ、アクアソルブ（商標）ＬＭ、アクアソルブ（商標）ＬＨ及びアクアソルブＡＳ（商標）Ｌ、アクアソルブＡＳ（商標）Ｍ、アクアソルブＡＳ（商標）Ｈであってもよい。本発明の好ましい実施形態において、ＨＰＭＣＡＳは、アクオート（登録商標）ＡＳ−Ｍであることが好ましい。
【００４１】
本発明の別の実施形態において、ポサコナゾールの担体材料に対する重量比は、約１：１〜約１：１０、好ましくは約１：１〜約１：５の範囲内、より好ましくは約１：３でありうる。
【００４２】
本発明のさらなる実施形態において、ビニルピロリドン−酢酸ビニルコポリマー又はエチレングリコール単位を含有するポリマーは、ビニルピロリドン−酢酸ビニルコポリマー又はエチレングリコール単位を含有するポリマーとＨＰＭＣＡＳなどの腸溶性ポリマーの合計重量に対して、１０ｗｔ％〜１００ｗｔ％、好ましくは２５ｗｔ％〜１００ｗｔ％、より好ましくは２５ｗｔ％〜５０ｗｔ％、さらにより好ましくは２０ｗｔ％〜４０ｗｔ％、最も好ましくは２５ｗｔ％〜３７．５ｗｔ％の量、並びに上記範囲内の各部分範囲、例えば以下の値：２５、２５．５、２６、２６．５、２７、２７．５、２８、２８．５、２９、２９．５、３０、３０．５、３１、３１．５、３２、３２．５、３３、３３．５、３４、３４．５、３５、３５．５、３６、３６．５、３７、３７．５、３８、３８．５、３９、３９．５、４０、４０．５、４１、４１．５、４２、４２．５、４３、４３．５、４４、４４．５、４５、４５．５、４６、４６．５、４７、４７．５、４８、４８．５、４９、４９．５及び５０の任意の２つによって規定される任意の範囲で存在する。
【００４３】
本発明のさらなる実施形態において、医薬組成物は、Ｄ−α−トコフェロールポリエチレングリコール１０００スクシネート（ＴＰＧＳ、ビタミンＥ  ＴＰＧＳ、トコフェルソラン（Ｔｏｃｏｐｈｅｒｓｏｌａｎ））をさらに含む。
【００４４】
本発明において有用なＴＰＧＳは、Ｄ−α−トコフェロールスクシネート（ＶＥＳ）のカルボキシル基とポリエチレングリコール１０００（ＰＥＧ１０００）のエステル化によって形成されたビタミンＥの可溶性誘導体であり、約１５１３の相対分子量を有し、米国薬局方に登録されている。ＴＰＧＳは、本発明の医薬組成物及び医薬製剤において可溶化剤として作用し、腸粘膜細胞における薬物輸送糖タンパク質へのその効果によって薬物排出を低減させ、したがって経口バイオアベイラビリティーの改善に寄与することができる。本発明において有用な代表的なＴＰＧＳは、これに限定されないが、ＢＡＳＦから市販されているコリフォール（Ｋｏｌｌｉｐｈｏｒ）（商標）ＴＰＧＳである。本発明の好ましい実施形態において、ＴＰＧＳは、コリフォール（商標）ＴＰＧＳである。
【００４５】
本発明において使用されるＴＰＧＳの量は特に限定されないが、実施に従って調整されうる。典型的には、ＴＰＧＳは、ポサコナゾール、担体材料及びＴＰＧＳの合計重量に対して、約１〜１２ｗｔ％の量で存在する。
【００４６】
本発明の医薬組成物は、これらに限定されないが、界面活性剤、ｐＨ調節剤、賦形剤、崩壊剤、結合剤、及び滑沢剤の１種又は複数を含む１種又は複数の薬学的に許容される添加剤をさらに含みうる。
【００４７】
別の態様において、本発明は、これらに限定されないが、ホットメルト押出成形プロセス及び噴霧乾燥プロセスを含む、本発明の医薬組成物を調製するための方法も提供する。例えば、ホットメルト押出成形プロセスの具体的なステップは：
ホットメルト押出成形機を１２０℃〜１８０℃に予熱するステップ；
ポサコナゾール、担体材料、及び任意選択で１種若しくは複数の薬学的に許容される添加剤の均一に混合された化学量論的混合物（又はポサコナゾール、担体材料、ＴＰＧＳ、及び任意選択で１種若しくは複数の薬学的に許容される添加剤の均一に混合された化学量論的混合物）をホットメルト押出成形機に送り出すステップ、又はポサコナゾール、担体材料、及び任意選択で１種若しくは複数の薬学的に許容される添加剤（又はポサコナゾール、担体材料、ＴＰＧＳ、及び任意選択で１種若しくは複数の薬学的に許容される添加剤）をホットメルト押出成形機に直接、化学量論的に送り出すステップ；
押出成形するステップ；並びに
押出成形物を冷却し、粉砕し、ふるいにかけ、任意選択でこれを１種又は複数の薬学的に許容される添加剤と混合して、これにより医薬組成物を得るステップ
である。
【００４８】
本発明の調製方法において、冷却プロセスは特に限定されず、空冷、水冷、機械的冷却などを含みうる。
【００４９】
本発明において有用な押出成形機は特に限定されず、単軸スクリュー型ホットメルト押出成形機又は二軸スクリュー型ホットメルト押出成形機を含むがこれらに限定されない。本発明の一実施形態において、本発明の医薬組成物を調製するための押出成形機は、二軸スクリュー型の押出成形機である。この場合、スクリューの回転型は特に限定されず、共回転二軸スクリュー型、異方向二軸スクリュー型、及び円錐形二軸スクリュー型を含むがこれらに限定されない。本発明の好ましい実施形態において、本発明の医薬組成物を調製するための押出成形機は、共回転二軸スクリュー押出成形機であることが好ましい。
【００５０】
ホットメルト押出成形機の温度は、約１２０℃〜約１８０℃の範囲に設定され、スクリューの回転速度は、約５０〜約５００ｒｐｍの範囲に設定される。スクリューの長さと直径の比（Ｌ／Ｄ）は、約１５〜約４０でありうる。ホットメルト押出成形機の温度が低すぎる、Ｌ／Ｄが短すぎる、又は回転速度が遅すぎる場合、ホットメルトプロセスの間に熱エネルギー及び機械的エネルギーが不十分にしか与えられず、次いでポサコナゾール、担体材料又はＤ−α−トコフェロールポリエチレングリコール１０００スクシネートが溶融状態になりえないか、又はポサコナゾールが溶融担体材料に溶解できず、したがって、ポサコナゾールが担体材料と十分に混合されていたとしても、ポサコナゾールが担体材料に分子レベルで溶解又は分散された単相固体分散体（固溶体）を得ることができない。ホットメルト押出成形機の温度が高すぎる、Ｌ／Ｄが長すぎる、又は回転速度が速すぎる場合、ホットメルトプロセスの間に熱エネルギー及び機械的エネルギーが過剰に与えられ、ポサコナゾールが担体材料に分子レベルで溶解又は分散された単相固体分散体（固溶体）が得られたとしても、ポサコナゾール及び／又は担体材料及び／又はＴＰＧＳの不必要な分解が起こることになる。
【００５１】
さらに、本発明は、本発明の医薬組成物を含む医薬製剤を提供する。すなわち、本発明の医薬組成物は、様々な剤形を形成するために必要に応じて１種又は複数の薬学的に許容される添加剤とさらに組み合わされうる。本発明の一実施形態において、医薬組成物は、散剤、顆粒剤、丸剤、カプセル剤、又は錠剤の形態でありうる。
【００５２】
薬学的に許容される添加剤は、これらに限定されないが、界面活性剤、ｐＨ調節剤、賦形剤、崩壊剤、結合剤、及び滑沢剤の１種又は複数を含む。
【００５３】
上記列挙された薬学的に許容される添加剤は単なる例示及び代表例に過ぎず、決して網羅的ではないことに留意するべきである。したがって、本発明は、以降に例示される薬学的に許容される添加剤によって限定されない。
【００５４】
本発明において使用される界面活性剤は、陰イオン性、陽イオン性、双性イオン性又は非イオン性界面活性剤であり、好ましくは双性イオン性又は非イオン性界面活性剤でありうる。本発明において使用される界面活性剤は、２種以上の界面活性剤の混合物であってもよい。界面活性剤の選択は、本発明の医薬組成物において使用される特別な化合物によって決まる。本発明の医薬組成物に対して有用な界面活性剤を以下に列挙する。
【００５５】
本発明において有用な界面活性剤は、ポリオキシエチレンヒマシ油誘導体、例えばポリオキシエチレングリセリルトリリシノレート若しくはポリオキシル３５ヒマシ油（クレモホール（Ｃｒｅｍｏｐｈｏｒ）ＥＬ、ＢＡＳＦ）、又はポリオキシエチレングリセリルヒドロキシルステアレート、例えばポリエチレングリコール４０硬化ヒマシ油（クレモホールＲＨ４０）若しくはポリエチレングリコール６０硬化ヒマシ油（クレモホールＲＨ６０）；ポリオキシエチレンポリオキシプロピレンブロックコポリマー又はポリオキシエチレンポリプロピレングリコールとも称されるエチレンオキシドとプロピレンオキシドのブロックコポリマー、例えばポロキサマー（Ｐｏｌｏｘａｍｅｒ）１２４、ポロキサマー１８８、ポロキサマー２３７、ポロキサマー３８８、ポロキサマー４０７（ＢＡＳＦ）；ポリオキシエチレン（２０）ソルビタンの脂肪酸モノエステル、例えばポリオキシエチレン（２０）ソルビタンモノオレエート（トゥイーン（Ｔｗｅｅｎ）８０）、ポリオキシエチレン（２０）ソルビタンモノステアレート（トゥイーン６０）、ポリオキシエチレン（２０）ソルビタンモノパルミテート（トゥイーン４０）、ポリオキシエチレン（２０）ソルビタンモノラウレート（トゥイーン２０）；ポリエチレングリコールの脂肪酸エステル、例えばＰＥＧ−２００モノラウレート、ＰＥＧ−２００ジラウレート、ＰＥＧ−３００ジラウレート、ＰＥＧ−４００ジラウレート、ＰＥＧ−３００ジステアレート、ＰＥＧ−３００ジオレエート；アルキレングリコールの脂肪酸モノエステル、例えばプロピレングリコールモノラウレート（ラウログリコール（Ｌａｕｒｏｇｌｙｃｏｌ））；ソルビタンの脂肪酸モノエステル、例えばソルビタンモノラウレート（スパン（Ｓｐａｎ）２０）、ソルビタンモノオレエート、ソルビタンモノパルミテート（スパン４０）、又はソルビタンステアレートの１種又は複数である。
【００５６】
本発明において有用な界面活性剤は、ポリオキシエチレンヒマシ油誘導体、エチレンオキシドとプロピレンオキシドのブロックコポリマー、特にクレモホールＲＨ４０及び／又はポロキサマー１８８であることが好ましい。
【００５７】
本発明において有用な適切なｐＨ調節剤は、クエン酸、酢酸、フマル酸、マレイン酸、酒石酸、リンゴ酸、コハク酸、フマル酸、シュウ酸、マロン酸、安息香酸、マンデル酸、及びアスコルビン酸の１種又は複数、好ましくはクエン酸である。
【００５８】
本発明において有用な適切な賦形剤は、微結晶セルロース、デンプン、アルファ化デンプン、ラクトース、マンニトール、及びリン酸水素カルシウムの１種又は複数でありうる。
【００５９】
本発明において有用な適切な崩壊剤は、低置換度セルロース、カルボキシメチルセルロース、カルボキシメチルセルロースナトリウム、架橋カルボキシメチルセルロースナトリウム、カルボキシメチルセルロースカルシウム、デンプングリコール酸ナトリウム、架橋ポリビニルピロリドン（すなわちクロスポビドン）、５〜１６ｗｔ％のヒドロキシプロポキシ基を有する低置換度ヒドロキシプロピルセルロース（Ｌ−ＨＰＣ）、及びヒドロキシメチルデンプンの１種又は複数でありうる。
【００６０】
本発明において有用な適切な結合剤は、カルボキシメチルセルロースナトリウム、ヒドロキシプロピルセルロース、メチルセルロース、エチルセルロース、及びヒドロキシプロピルメチルセルロースの１種又は複数でありうる。
【００６１】
本発明において有用な適切な滑沢剤は、ステアリン酸マグネシウム、二酸化ケイ素、タルク、ステアリン酸、及び水添植物油の１種又は複数でありうる。
【実施例】
【００６２】
各実施例における物理的及び化学的特性の評価のためのアッセイは、以下の通りである。
【００６３】
１．ガラス転移温度（Ｔｇ）：
試験物質（ＡＰＩポサコナゾール、以降単にＡＰＩと称する；薬物添加組成物（すなわち、本発明の医薬組成物）；又はブランク組成物）を正確に約３ｍｇ秤量し、示差走査熱量測定法（ｍＤＳＣ、ＴＡ  Ｑ２０００示差走査熱量計）を４０〜１８０℃の走査温度範囲で実施する。
【００６４】
２．粉末Ｘ線回折（Ｘ−ＲＤ）：
試験物質（ＡＰＩ、薬物添加組成物、又はブランク組成物）を適当量とり、Ｃｕターゲット、圧力＝４５ｋｖ、及び電流＝４５ｍＡ（Ｘ線回折計、ＢＲＵＫＥＲにより製造されたモデルＤ８ＡＤＶＡＮＣＥ）の条件下でＸ線回折スペクトルを記録する。
【００６５】
３．全溶解度：
過剰量のポサコナゾール医薬組成物を容器に秤量して、リン酸緩衝液（ｐＨ６．８、容器の容量の約２／３）を添加し、次いで容器を３７℃の振動台に置き、３時間振盪した。０．４５μｍのろ過膜で内容物をろ過し、ろ液を回収して、これを適量のメタノールで希釈し、ボルテックスで混合し、次いで以下のＨＰＬＣ法によりポサコナゾールの濃度を決定する。
【００６６】
【表１】
0006286702.tif 000003
【００６７】
４．溶出速度：
【００６８】
【表２】
0006286702.tif 000004
【００６９】
溶出サンプルに対する分析方法：全溶解度の上記アッセイにおけるＨＰＬＣ法と同じ。
【００７０】
実施例１．ポサコナゾール−コリドン（登録商標）ＶＡ６４医薬組成物
１．調製：
ポサコナゾール−コリドン（登録商標）ＶＡ６４医薬組成物の組成及び各成分の量を、表１−１に示す。
【００７１】
調製プロセス：
表１−１に示す量のポサコナゾール及び担体材料及び／又はＴＰＧＳを共回転二軸スクリュー押出成形機（オミクロン（Ｏｍｉｃｒｏｎ）１２、Ｓｔｅｅｒ、インド）のローディングホッパーに直接、又はミキサーで均一に混合した後に送り出した。共回転二軸スクリュー押出成形機の温度は、約１２０℃〜約１８０℃の範囲に保ち、押出は約５０〜約５００ｒｐｍのスクリュー回転速度で行った。得られた押出成形物を冷却し、粉砕し、ふるいにかけて固体粉末を得た。次いで、表１−１に示す量の他の医薬用添加剤及び固体粉末を均一に混合し、ポサコナゾール−コリドン（登録商標）ＶＡ６４医薬組成物を得た。
【００７２】
【表３】
0006286702.tif 000005
【００７３】
２．物理的及び化学的特性の評価
２．１．ガラス転移温度（Ｔｇ）の決定
ＡＰＩポサコナゾール（結晶形態）の溶融温度は約１７０℃であり、組成物１−２のＴｇ値は９７．６℃であり、組成物１−３のＴｇ値は７１．８℃であり、組成物１−２に対応するブランク組成物のＴｇ値は１０６．３℃であり、組成物１−３に対応するブランク組成物のＴｇ値は８１．４℃であることが決定された。２つのブランク組成物のＴｇ値と比較して、組成物１−２及び１−３のＴｇ値には著しいシフトがあるが、これらは両方ポサコナゾールのＴｇ値（６８℃）とは著しく異なり、ポサコナゾールの溶融ピークは消失していた。上記の結果から、本発明の各医薬組成物において、ポサコナゾールが担体材料に分子レベルで溶解又は分散されていることが明らかに示されている。
【００７４】
２．２．全溶解度の決定
【００７５】
【表４】
0006286702.tif 000006
【００７６】
ホットメルト押出成形プロセスを使用して調製した本発明の各医薬組成物は、ポサコナゾールに対してかなりの溶解効果を有することを表１−２から示すことができ、コリドン（登録商標）ＶＡ６４がポサコナゾールに対して良好な溶解効果を有することを実証している。医薬組成物において、担体材料（コリドン（登録商標）ＶＡ６４）のＡＰＩに対する重量比が、１：１から５：１に調整された場合、全溶解度は１０．６μｇ／ｍｌから１５．９μｇ／ｍｌに増加し、担体材料のＡＰＩに対する重量比がポサコナゾールの溶解度にあまり影響を与えないことを実証した。しかし、組成物１−２中にコリフォール（登録商標）ＴＰＧＳを少量添加すると、全溶解度は１４．３μｇ／ｍｌから４４．３μｇ／ｍｌに増加し（組成物１−３）、ＴＰＧＳを含む医薬組成物がポサコナゾールの溶解度を著しく増加させうることを実証した。
【００７７】
２．３．シミュレートされたインビボ条件下での溶出の決定
ヒトの胃のｐＨ値は約１．２であり、ヒトの腸のｐＨ値は約６．８であることが報告された。本発明の各医薬組成物の溶出は、シミュレートされたインビボ条件下で決定し、結果を表１−３に示す。
【００７８】
【表５】
0006286702.tif 000007
【００７９】
ＡＰＩの溶出は、ｐＨ１．２からｐＨ６．８に変換すると９８．７％から５．６％に著しく減少することを表１−３から示すことができ、ポサコナゾールは、胃内容排出により腸管に入る際に生理液から析出又は結晶化し、そのインビボでのバイオアベイラビリティーを低下させることを実証している。本発明の医薬組成物（特に組成物１−２及び組成物１−３）の溶出の減少は、ＡＰＩと比較して、ｐＨ１．２のｐＨ６．８への変換から３時間以内は重大ではない。さらに、３０分後の各時点において、本発明の各医薬組成物の溶出は、５０％超、且つ９７．９％までであり、ＡＰＩの溶出よりかなり高く、これらは全てインビボでのポサコナゾールの吸収を著しく改善することができることを実証している。特に、３０分後の各時点で組成物１−２及び組成物１−３の両方の溶出は９３％を超え、これらがインビボでのポサコナゾールの吸収をより良好に改善することができることを実証している。
【００８０】
実施例２．ポサコナゾール−コリドン（登録商標）ＶＡ６４／ＨＰＭＣＡＳ医薬組成物（混合した担体を有する医薬組成物）
１．調製：
ポサコナゾール−コリドン（登録商標）ＶＡ６４／ＨＰＭＣＡＳ医薬組成物の組成及び各成分の量を、表２−１に示す。
【００８１】
調製プロセス：
表２−１に示す量のポサコナゾール及び担体材料（ＶＡ６４及び／又はＨＰＭＣＡＳ（特に、アクオート（登録商標）ＡＳ−Ｍ））及び／又はＴＰＧＳを共回転二軸スクリュー押出成形機（オミクロン１２、Ｓｔｅｅｒ、インド）のローディングホッパーに直接、又はミキサーで均一に混合した後に送り出した。共回転二軸スクリュー押出成形機の温度は、約１２０℃〜約１８０℃の範囲に保ち、押出は約５０〜約５００ｒｐｍのスクリュー回転速度で行った。得られた押出成形物を冷却し、粉砕し、ふるいにかけて固体粉末を得た。次いで、表２−１に示す量の他の医薬用添加剤及び固体粉末を均一に混合し、ポサコナゾール−コリドン（登録商標）ＶＡ６４／ＨＰＭＣＡＳ医薬組成物を得た。
【００８２】
組成物２−１は、その担体材料中にアクオート（登録商標）ＡＳ−Ｍのみを含む、米国特許出願公開第２０１１１２３６２７号に従って調製した比較組成物であった。
【００８３】
【表６】
0006286702.tif 000008
【００８４】
２．物理的及び化学的特性の評価
２．１．ガラス転移温度（Ｔｇ）の決定
決定結果は、図１に示される通りである。図１は、ポサコナゾール−コリドン（登録商標）ＶＡ６４及び／又はＨＰＭＣＡＳ担体（複数可）を用いて調製した医薬組成物のＴｇ値に対するＶＡ６４含有量の効果を示し、０％、２５％、３７．５％、５０％及び１００％のＶＡ６４／（ＶＡ６４＋ＨＰＭＣＡＳ）％に対応するＴｇ値は、それぞれ組成物２−１、組成物２−２、組成物２−３、組成物２−４、及び組成物１−３又は対応するブランク組成物のＴｇ値である。組成物中のＶＡ６４含有量が増加すると、Ｔｇ値は低下する傾向にあり、ポサコナゾールのＴｇ値（６８℃）とは著しく異なるが、薬物添加組成物のＴｇ値が対応するブランク組成物のＴｇ値と比較してかなりのシフトを有する、すなわち約１０〜２０℃低下することを、図１から示すことができる。
【００８５】
図２は、ポサコナゾール−コリドン（登録商標）ＶＡ６４及び／又はＨＰＭＣＡＳ担体（複数可）を用いて調製した医薬組成物のＸ−ＲＤスペクトルを示し、下から上に、それぞれＡＰＩ、組成物１−３、組成物２−３、及び組成物２−４のＸ−ＲＤスペクトルである。ポサコナゾールの回折ピークは、単一の担体材料を用いて調製した組成物１−３並びに混合担体材料を用いて調製した組成物２−３及び２−４のＸ−ＲＤスペクトルに存在しないことを図２から示すことができ、本発明の医薬組成物において、ポサコナゾールが担体材料に分子レベルで溶解又は分散されていることが実証されている。
【００８６】
２．２．全溶解度の決定
【００８７】
【表７】
0006286702.tif 000009
【００８８】
混合担体を有し、ホットメルト押出成形プロセスを使用して調製した本発明の各医薬組成物は、ポサコナゾールに対して著しい溶解効果を有することを表２−２から示すことができる。ＡＰＩの担体材料に対する重量比が一定を保っていると（例えば、１：３）、ＶＡ６４／（ＶＡ６４＋ＨＰＭＣＡＳ）％を１００％（組成物１−３）から５０％（組成物２−４）に調整することによって全溶解度を４４．３μｇ／ｍｌから６８．３μｇ／ｍｌに増加させ、ＶＡ６４／（ＶＡ６４＋ＨＰＭＣＡＳ）％を５０％から３７．５％（組成物２−３）にさらに調整することによって全溶解度を６８．３μｇ／ｍｌから９３．７μｇ／ｍｌにさらに増加させるが、ＶＡ６４／（ＶＡ６４＋ＨＰＭＣＡＳ）％を０％（組成物２−１）までさらに減少させると全溶解度は９０．１μｇ／ｍｌまで僅かに減少し、混合担体材料を用いて調製した医薬組成物は、ある特定の範囲のポサコナゾールの溶解度に対して有利な効果を有することが実証された。表２−２に示されるように、組成物２−５はポサコナゾールの溶解度を最も著しく増加させている。
【００８９】
一方、担体材料におけるＶＡ６４／（ＶＡ６４＋ＨＰＭＣＡＳ）％を一定（例えば、３７．５％）に保つと、ＡＰＩの担体材料に対する重量比を１：２（組成物２−５）から１：３（組成物２−３）及び１：４（組成物２−６）に調整することによって医薬組成物の全溶解度は、それぞれＡＰＩの全溶解度の少なくとも１１９、９３及び１１６倍に増加され、これらは全て比較組成物（組成物２−１）の全溶解度よりも高く、混合担体材料におけるＶＡ６４／（ＶＡ６４＋ＨＰＭＣＡＳ）％が３７．５％の組成物は、ポサコナゾールに対する最も著しい溶解効果を有することが実証された。
【００９０】
２−３．シミュレートされたインビボ条件下での溶出の決定
【００９１】
【表８】
0006286702.tif 000010
【００９２】
組成物２−３及びＡＰＩの溶出プロファイルを、図３に示す。ｐＨ１．２からｐＨ６．８への変換の際にＡＰＩの溶出が９８．７％から５．６％に著しく減少することは、表２−３及び図３から示すことができ、ポサコナゾールは、胃内容排出により腸管に入る際に生理液から析出又は結晶化し、インビボでのそのバイオアベイラビリティーが低下することが実証されている。本発明の医薬組成物の溶出の減少は、ＡＰＩと比較して、ｐＨ１．２のｐＨ６．８への変換から３時間以内は重大ではなく、３０分後の各時点で、組成物２−２〜２−６の溶出は８３％を超え、これらはインビボでのポサコナゾールの吸収を著しく改善できることを実証している。ｐＨ１．２において、混合担体材料を用いて調製した組成物２−２〜２−６の溶出は、単一の担体材料を用いて調製した組成物２−１と比較して著しく改善されており、胃での組成物２−２〜２−６の吸収は、組成物２−１の吸収より良好であることを実証している。ｐＨ６．８において、混合担体材料を用いて調製した組成物２−２〜２−６の溶出は、単一の担体材料を用いて調製した組成２−１の溶出に近く、腸管における組成物２−２〜２−６の吸収は、組成物２−１の吸収と同等であることを実証している。したがって、インビボで混合担体材料を用いて調製した組成物２−２〜２−６の全体的な吸収は、組成物２−１の吸収より良好となる。
【００９３】
図４は、ポサコナゾール−コリドン（登録商標）ＶＡ６４及び／又はＨＰＭＣＡＳ担体（複数可）を用いて調製した医薬組成物（ポサコナゾールの担体材料に対する重量比は１：３である）中のＶＡ６４含有量の、ｐＨ１．２及びｐＨ６．８における溶出媒体中のポサコナゾールの溶出に対する効果を示し、０％、２５％、３７．５％、５０％及び１００％のＶＡ６４／（ＶＡ６４＋ＨＰＭＣＡＳ）％に対応する溶出は、それぞれ組成物２−１、組成物２−２、組成物２−３、組成物２−４、及び組成物１−３の溶出である。ｐＨ１．２の溶出条件下では、ＶＡ６４／（ＶＡ６４＋ＨＰＭＣＡＳ）％が２５．０％を超えると、各医薬組成物の溶出は７５％を超え、ＶＡ６４／（ＶＡ６４＋ＨＰＭＣＡＳ）％が０％である組成物２−１の溶出より著しく高く、ｐＨ６．８の溶出条件下では、ＶＡ６４／（ＶＡ６４＋ＨＰＭＣＡＳ）％が５０．０％超まで増加する場合、各医薬組成物の溶出は５０％未満まで減少する。
【００９４】
上記の結果は、２つのｐＨ値において溶出媒体中でそれぞれ２５．０％及び３７．５％のＶＡ６４／（ＶＡ６４＋ＨＰＭＣＡＳ）％を有する混合担体材料を用いて調製した組成物２−２及び組成物２−３の全体的な溶出が、ＶＡ６４を含まない組成物２−１及びＶＡ６４のみを含む組成物１−３の溶出より著しく良好であることを示している。
【００９５】
実施例３．ポサコナゾール−ソルプラス（登録商標）医薬組成物
１．調製：
ポサコナゾール−ソルプラス（登録商標）医薬組成物の組成及び各成分の量を、表３−１に示す。
【００９６】
【表９】
0006286702.tif 000011
【００９７】
調製プロセス：
表３−１に示す量のポサコナゾール及び担体材料を共回転二軸スクリュー押出成形機（オミクロン１２、Ｓｔｅｅｒ、インド）のローディングホッパーに直接、又はミキサーで均一に混合した後に送り出した。共回転二軸スクリュー押出成形機の温度は、約１２０℃〜約１８０℃の範囲に保ち、押出は約５０〜約５００ｒｐｍのスクリュー回転速度で行った。得られた押出成形物を冷却し、粉砕し、ふるいにかけて固体粉末を得た。次いで、表３−１に示す量の他の医薬用添加剤及び固体粉末を均一に混合し、ポサコナゾール−ソルプラス（登録商標）医薬組成物を得た。
【００９８】
２．物理的及び化学的特性の評価
２．１．全溶解度の決定
【００９９】
【表１０】
0006286702.tif 000012
【０１００】
各ポサコナゾール−ソルプラス（登録商標）医薬組成物は、ポサコナゾールの溶解度を著しく改善することができ、担体材料の重量割合を増加させると、溶解効果がますます明らかになることを表３−２から示すことができる。担体材料のＡＰＩに対する重量比が５：１である場合（組成物３−３）、ポサコナゾールの溶解度は少なくとも１５９倍増加しうる。
【０１０１】
２．２．シミュレートされたインビボ条件下での溶出の決定
【０１０２】
【表１１】
0006286702.tif 000013
【０１０３】
各ポサコナゾール−ソルプラス（登録商標）医薬組成物は、ＡＰＩと比較して、シミュレートされたインビボ条件下でポサコナゾールの溶出を著しく増加させることができることを表３−３から示すことができる。
【０１０４】
実施例４．ポサコナゾール−ソルプラス（登録商標）／ＨＰＭＣＡＳ医薬組成物（混合担体を有する医薬組成物）
１．調製：
ポサコナゾール−ソルプラス（登録商標）／ＨＰＭＣＡＳ医薬組成物の組成及び各成分の量を、表４−１に示す。
【０１０５】
【表１２】
0006286702.tif 000014
【０１０６】
調製プロセス：
表４−１に示す量のポサコナゾール及び混合担体材料（ソルプラス（登録商標）及びＨＰＭＣＡＳ（特に、アクオート（登録商標）ＡＳ−Ｍ））を共回転二軸スクリュー押出成形機（オミクロン１２、Ｓｔｅｅｒ、インド）のローディングホッパーに直接、又はミキサーで均一に混合した後に送り出した。共回転二軸スクリュー押出成形機の温度は、約１２０℃〜約１８０℃の範囲に保ち、押出は約５０〜約５００ｒｐｍのスクリュー回転速度で行った。得られた押出成形物を冷却し、粉砕し、ふるいにかけて固体粉末を得た。次いで、表４−１に示す量の他の医薬用添加剤及び固体粉末を均一に混合し、ポサコナゾール−ソルプラス（登録商標）／ＨＰＭＣＡＳ医薬組成物を得た。
【０１０７】
２．物理的及び化学的特性の評価
２．１．全溶解度の決定
【０１０８】
【表１３】
0006286702.tif 000015
【０１０９】
各ポサコナゾール−ソルプラス（登録商標）／ＨＰＭＣＡＳ医薬組成物は、ポサコナゾールの溶解度を著しく改善することができ、組成物４−１による増加が最も顕著であることを表４−２から示すことができる。
【０１１０】
２．２．シミュレートされたインビボ条件下での溶出の決定
【０１１１】
【表１４】
0006286702.tif 000016
【０１１２】
各ポサコナゾール−ソルプラス（登録商標）／ＨＰＭＣＡＳ医薬組成物は、ＡＰＩと比較して、シミュレートされたインビボ条件下での溶出を著しく増加させることができることを表４−３から示すことができる。
【０１１３】
実施例５．ポサコナゾール−コリドン（登録商標）ＶＡ６４／ＨＰＭＣＡＳ医薬組成物（混合担体を有する医薬組成物）の調製方法の評価
１．ホットメルト押出成形プロセス
【０１１４】
【表１５】
0006286702.tif 000017
【０１１５】
具体的なプロセスとして、実施例１〜４の医薬組成物の調製を参照のこと。表５−１に示されるように、混合担体材料を用いて調製した組成物は、単一の担体材料を用いて調製した組成物１−３及び２−１と比較して、１Ｋｇ当たりのエネルギー消費が低く、低いパーセントトルクを生じ、混合担体材料を用いて調製した医薬組成物は、ホットメルト押出成形プロセスにおいてエネルギー消費及び機器のトルクを著しく減少させることができ、その操作性を大いに改善できることを実証している。
【０１１６】
２．粉砕プロセス
【０１１７】
【表１６】
0006286702.tif 000018
【０１１８】
各医薬組成物の調製において得られた押出成形物は、約２ｃｍの棒に切断され、小型のコーヒーミル（ＫＧ４０、Ｄｅｌｏｎｇｈｉ、イタリア）を使用して３０秒間粉砕された。粉砕された顆粒は、６０メッシュのふるいを使用してふるいにかけられ、ふるいにかけられた粉末は秤量され、ふるい効率を算出した。表５−２に示されるように、ＶＡ６４を含む混合担体材料又は単一の担体材料ＶＡ６４を用いて調製した医薬組成物は、単一の担体材料ＨＰＭＣＡＳを用いて調製した組成物２−１のふるい効率（７．９％）と比較して、高いふるい効率を有し、その粉砕プロセスの良好な操作性を実証している。
【０１１９】
３．打錠プロセス
【０１２０】
【表１７】
0006286702.tif 000019
【０１２１】
表５−３に示された量の、６０メッシュのふるいを使用してふるいにかけられた固体粉末及び他の医薬用添加剤は、均一に混合され、単式打錠機（ＤＰ−５、Ｓｈａｎｇｈａｉ  Ｔｉａｎｆａｎ  Ｐｈａｒｍａｃｅｕｔｉｃａｌ  Ｍａｃｈｉｎｅｒｙ  Ｆａｃｔｏｒｙ）を使用して、同じ圧力及び同じ材料の充填量で打錠し、様々な製剤の圧縮率（硬度計、ＹＤ−３５、Ｔｉａｎｊｉｎ  Ｔｉａｎｄａ  Ｔｉａｎｆａ  Ｔｅｃｈｎｏｌｏｇｙ  Ｃｏ．，Ｌｔｄ．）及び崩壊能（崩壊試験装置、ＺＢ−１、Ｔｉａｎｊｉｎ  Ｔｉａｎｄａ  Ｔｉａｎｆａ  Ｔｅｃｈｎｏｌｏｇｙ  Ｃｏ．，Ｌｔｄ．）を評価した。結果を表５−３に示す。担体材料中のＶＡ６４含有量が減少すると、錠剤の硬度が減少し、崩壊時間が減少することを表５−３から示すことができる。
【０１２２】
実施例６．ポサコナゾール−コリドン（登録商標）ＶＡ６４／ＨＰＭＣＡＳ医薬組成物（混合担体を有する医薬組成物）のインビボでの薬物動態試験
オープン、無作為、２期、ダブルクロスオーバー、セルフコントロール、比較の薬物動態試験を、絶食条件下でヒト対象において行った。
【０１２３】
１．方法
対象は、１９〜２５の肥満度指数（ＢＭＩ）を有する、２０〜４５歳の９人の健康な男性対象であった。全ての対象は、試験の内容を十分に理解し、同意説明文書に自発的にサインした。
【０１２４】
対象は、１日目の１８：００に臨床試験のために治療室でチェックし、２０：００に絶食を開始した。２日目には、７：００に血液サンプル（投与前のブランクサンプル）を回収し、８：００に医師の指導の下、１００ｍｇのポサコナゾールを含む組成物２−１又は組成物２−２（これらの具体的な組成については実施例２を参照のこと）を２４０ｍｌの水と共に絶食した対象に投与した。投与の１、２、３、４、５、６、８、１２、２４、４８、及び７２時間後に血液サンプルを回収した（１２回、１回につき３ｍｌ）。血液サンプルをヘパリン抗凝血管に移し、均一に振盪し、４０００ｒｐｍで５分間遠心分離して血漿サンプルを得て、２つに分けて血漿中薬物濃度を決定するために−２０℃で保存した。９日目には、２日目と同じ方法を使用してクロスオーバー投与を実行し、次いで血液サンプルを同じ方法で回収した。対象の安全性を確保するため、実験全体を通して対象の生命兆候及び有害事象を観察した。
【０１２５】
各血漿サンプルのポサコナゾールの濃度（血漿中薬物濃度）をＬＣ−ＭＳ／ＭＳ法により決定し、薬物動態に対する統計ソフトウェア、ＤＡＳ３．２．５により算出し、組成物２−１及び組成物２−２の薬物動態パラメーターを得るための生物学的統計解析を行った。各パラメーターの算術平均値の比を算出し（組成物２−２／組成物２−１）、組成物２−２のＡＵＣ及びＣｍａｘの９０％信頼区間の分布を評価した。組成物２−２及び組成物２−１のＣｍａｘ、ＡＵＣ０〜７２時間、及びＡＵＣ０〜∞を対数変換に供し、次いで分散分析に供した。２つの片側Ｔ検定も行った。
【０１２６】
２．結果
実験結果を、表６−１及び図５に示す。結果は、ポサコナゾールのＣｍａｘ、ＡＵＣ０〜７２時間、及びＡＵＣ０〜∞について、組成物２−１及び組成物２−２の間に有意差が存在することを示している。ｎ＝９のサンプルサイズで、組成物２−２のＣｍａｘの９０％信頼区間は（１０６％〜１４７％）であることが算出され、ＡＵＣ０〜７２時間の９０％信頼区間は（１１５．８％〜１４７．１％）であることが算出され、ＡＵＣ０〜∞の９０％信頼区間は（１１７．９％〜１４６．７％）であることが算出される。
【０１２７】
【表１８】
0006286702.tif 000020
【０１２８】
コリドン（登録商標）ＶＡ６４／ＨＰＭＣＡＳ混合担体材料を有する組成物におけるポサコナゾール（組成物２−２）は、単一の担体材料ＨＰＭＣＡＳを有する組成物（組成物２−１）と比較して、速い吸収速度、高い血漿中薬物濃度、及び対応するインビボでの高いバイオアベイラビリティーを達成することを図５及び表６−１から示すことができる。Ｃｍａｘの算術平均値の比（組成物２−２／組成物２−１）は１．２３であり；ＡＵＣ０〜７２時間の算術平均値の比（組成物２−２／組成物２−１）は１．２９であり；ＡＵＣ０〜∞の算術平均値の比（組成物２−２／組成物２−１）は１．３０である。データは、ｐＨ６．８における溶出が比較組成物２−１と同等であることを確保することを前提として、酸性条件下でポサコナゾールの溶出又は溶解度を増加させることにより、インビボで胃での薬物の吸収を増加させ、したがって、インビボで薬物の吸収速度及び利用能が増加し、その結果、インビボでの組成物２−２のバイオアベイラビリティーが増加する。
【図１】
0006286702.tif 000021
【図２】
0006286702.tif 000022
【図３】
0006286702.tif 000023
【図４】
0006286702.tif 000024
【図５】
0006286702.tif 000025